(57)【要約】【課題】      カメラ用ケーブルや医療等ケーブルなどの被覆材料として好適な、柔軟性、機械物性、難燃性、加工性等のバランスに優れた難燃材料を提供する。【解決手段】  不飽和エステル単位含有量が３０重量％を超え５０重量％以下、１９０℃、２１６０ｇ荷重におけるメルトフローレート（ＪＩＳ  Ｋ７２１０−１９９９）が０．０１〜５０ｇ／１０分のエチレン・不飽和エステル共重合体（Ａ）６０〜９０重量部とポリリン酸アンモニウム（Ｂ）４０〜１０重量部（（Ａ）及び（Ｂ）の合計が１００重量部）とが溶融混練されてなる、硬度（ＪＩＳ  Ｋ７２１５−１９８６）がデュロメーターＡタイプで８０以下である難燃性樹脂組成物。【選択図】    なし【特許請求の範囲】
【請求項１】
ビニルエステル単位含有量が３０重量％を超え５０重量％以下、１９０℃、２１６０ｇ荷重におけるメルトフローレート（ＪＩＳ  Ｋ７２１０−１９９９）が０．０１〜５０ｇ／１０分のエチレン・ビニルエステル共重合体（Ａ１）及び不飽和カルボン酸エステル単位含有量が３０重量％を超え５０重量％以下、１９０℃、２１６０ｇ荷重におけるメルトフローレート（ＪＩＳ  Ｋ７２１０−１９９９）が０．０１〜５０ｇ／１０分のエチレン・不飽和カルボン酸エステル共重合体（Ａ２）から選ばれる少なくとも１種のエチレン系共重合体（Ａ）６０〜９０重量部とポリリン酸アンモニウム（Ｂ）４０〜１０重量部（（Ａ）及び（Ｂ）の合計が１００重量部）とが溶融混練されてなる、硬度（ＪＩＳ  Ｋ７２１５−１９８６）がデュロメーターＡタイプで８０以下である難燃性樹脂組成物。
【請求項２】
エチレン・ビニルエステル共重合体（Ａ１）が、エチレン・酢酸ビニル共重合体である請求項１記載の難燃性樹脂組成物。
【請求項３】
エチレン・不飽和カルボン酸エステル共重合体（Ａ２）が、エチレン・アクリル酸エチル共重合体である請求項１記載の難燃性樹脂組成物。
【請求項４】
（Ａ）及び（Ｂ）の合計１００重量部に対し、アクリル変性ポリオルガノシロキサン（Ｃ）が０．０１〜１０重量部の割合で配合されてなる請求項１〜３のいずれかに記載の難燃性樹脂組成物。
【発明の詳細な説明】
【技術分野】
【０００１】
本発明は、エチレン・不飽和エステル共重合体をベースポリマーとする柔軟性、機械物性、難燃性のバランスに優れた難燃性樹脂組成物に関する。とりわけ電気・通信ケーブルの中でも高柔軟性が要求されるカメラ用ケーブルや医療用ケーブルにおける被覆材料として好適な難燃性樹脂組成物に関する。
【背景技術】
【０００２】
エチレン系共重合体の中でも、エチレン・ビニルエステル共重合体やエチレン・不飽和カルボン酸エステル共重合体は、フィラーの充填性が良好であるところから、これに金属水酸化物難燃剤、とくに水酸化マグネシウムや水酸化アルミニウムを配合した難燃性樹脂組成物は、電線や通信線の難燃被覆材料あるいは難燃性の建築用材料として広く使用されている。かかる難燃性樹脂組成物においては、充分な難燃効果を得るためには、金属水酸化物難燃剤を樹脂組成物全体の５０重量％以上配合する必要があるため、加工性が損なわれると共に、エチレン・不飽和エステル共重合体が有する柔軟性や機械物性の低下が否めない状況にある。また焼却時に多量の配分が発生するため、放射性物質を取り扱う場所における建築工事用シートとして用いると、灰分の処理が煩雑になるという難点がある。
【０００３】
このため極性基を持つ単量体５〜３０重量％を含有するエチレン系共重合体１００重量部にリン酸塩系化合物３０〜２００重量部を配合した１９０℃におけるメルトフローレートが０．１〜１０ｇ／１０分の組成物からなる難燃性のフィルム又はシートが提案されている（特許文献１）。この提案によれば、燃焼時の灰分量が少なく、建築工事用シートに適した柔軟性を有するフィルム又はシートが得られることが記載されている。またこの提案において、極性基を持つ単量体の含有量が３０重量％以上のエチレン系共重合体を使用すると、加工性が著しく低下するため好ましくない旨説明されている。
【０００４】
また電線被覆分野においては、被覆層を２層構造とし、内層として金属水酸化物の配合量が比較的少ないポリオレフィン系樹脂層とし、外層にポリリン酸アンモニウム系難燃剤を配合したポリオレフィン系樹脂層とした、可撓性、機械特性、耐熱性などのバランスが取れた絶縁電線が提案されている（特許文献２）。
【０００５】
【特許文献１】特開２０００−５３８３６号公報
【特許文献２】特開平１１−１４０２４２号公報
【発明の開示】
【発明が解決しようとする課題】
【０００６】
上記のような建築用シートや汎用の絶縁電線とは異なり、カメラ用ケーブルや医療等ケーブルなどの分野においては高い柔軟性が要求されるため、その被覆材料としてより高い柔軟性と共に、機械物性、難燃性、加工性等のバランスに優れた難燃材料が求められており、上記提案において具体的に開示されている難燃材料ではこの要求を満たすものではなかった。したがって本発明の目的は、カメラ用ケーブルや医療等ケーブルなどの被覆材料として好適な、柔軟性、機械物性、難燃性、加工性等のバランスに優れた難燃材料を提供することにある。
【課題を解決するための手段】
【０００７】
すなわち本発明は、ビニルエステル単位含有量が３０重量％を超え５０重量％以下、１９０℃、２１６０ｇ荷重におけるメルトフローレート（ＪＩＳ  Ｋ７２１０−１９９９、以下同じ）が０．０１〜５０ｇ／１０分のエチレン・ビニルエステル共重合体（Ａ１）及び不飽和カルボン酸エステル単位含有量が３０重量％を超え５０重量％以下、１９０℃、２１６０ｇ荷重におけるメルトフローレートが０．０１〜５０ｇ／１０分のエチレン・不飽和カルボン酸エステル共重合体（Ａ２）から選ばれる少なくとも１種のエチレン系共重合体（Ａ）６０〜９０重量部とポリリン酸アンモニウム（Ｂ）４０〜１０重量部（（Ａ）及び（Ｂ）の合計が１００重量部）とが溶融混練されてなる、硬度（ＪＩＳ  Ｋ７２１５−１９８６）がデュロメーターＡタイプで８０以下である難燃性樹脂組成物に関する。上記エチレン・ビニルエステル共重合体（Ａ１）としては、エチレン・酢酸ビニル共重合体が好ましく、またエチレン・不飽和カルボン酸エステル共重合体（Ａ２）としては、エチレン・アクリル酸エチル共重合体を使用するのが好ましい。
【発明の効果】
【０００８】
本発明によれば、柔軟でしかも機械物性、難燃性に優れた樹脂組成物を提供することができる。このような難燃性樹脂組成物は、カメラ用ケーブルや医療等ケーブルの被覆材料として好適に使用することができる。
【発明を実施するための最良の形態】
【０００９】
本発明においては、ビニルエステル単位含有量が３０重量％を超え５０重量％以下、好ましくは３１〜４６重量％、一層好ましくは３２〜４２重量％であって、１９０℃、２１６０ｇ荷重におけるメルトフローレートが０．０１〜５０ｇ／１０分、好ましくは０．０５〜３０ｇ／１０分、一層好ましくは０．１〜５ｇ／１０分のエチレン・ビニルエステル共重合体（Ａ１）あるいは不飽和カルボン酸エステル単位含有量が３０重量％を超え５０重量％以下、好ましくは３１〜４６重量％、一層好ましくは３２〜４２重量％であって、１９０℃、２１６０ｇ荷重におけるメルトフローレートが０．０１〜５０ｇ／１０分、好ましくは０．０５〜３０ｇ／１０分、一層好ましくは０．１〜５ｇ／１０分のエチレン・不飽和カルボン酸エステル共重合体（Ａ２）から選ばれる少なくとも一種のエチレン系共重合体（Ａ）がベースポリマーとして用いられる。すなわちビニルエステルや不飽和カルボン酸エステルなどの共重合成分単位が上記範囲にあり、かつメルトフローレートが上記範囲にあるエチレン系共重合体を使用することにより、難燃性、機械物性、柔軟性及び加工性のバランスの取れた難燃性樹脂組成物を得ることができる。
【００１０】
上記エチレン・ビニルエステル共重合体（Ａ１）におけるビニルエステルとしては、酢酸ビニル、プロピオン酸ビニルなどを例示することができるが、とくに酢酸ビニルが好ましい。またエチレン・不飽和カルボン酸エステル共重合体（Ａ２）における不飽和カルボン酸エステルとしては、アクリル酸メチル、アクリル酸エチル、アクリル酸イソプロピル、アクリル酸ｎ−プロピル、アクリル酸イソブチル、アクリル酸ｎ−ブチル、アクリル酸ｓｅｃ−ブチル、アクリル酸ｔ−ブチル、アクリル酸ｎ−アミル、アクリル酸イソアミル、アクリル酸ｎ−ヘキシル、アクリル酸ｎ−オクチル、アクリル酸２−エチルヘキシル、アクリル酸イソデシル、アクリル酸２−ヒドロキシエチル、アクリル酸２−メトキシエチルのようなアクリル酸エステル、メタクリル酸メチル、メタクリル酸エチル、メタクリル酸イソプロピル、メタクリル酸イソブチルのようなメタクリル酸エステル、マレイン酸ジメチル、マレイン酸ジエチルなどのマレイン酸エステルなどの不飽和カルボン酸エステルとの共重合体を例示することができるが、とくにアクリル酸又はメタクリル酸の炭素数１〜４のアルキルエステルが好ましく、とりわけアクリル酸エチルが好ましい。
【００１１】
本発明においては、難燃剤としてポリリン酸アンモニウム（Ｂ）が使用される。ポリリン酸アンモニウムは、式（ＮＨ）ｎ＋２ＰｎＯ３ｎ＋１（ｎ≧２）で示されるものであって、ベースポリマーに対する相溶性を考慮すると、ｎが２０〜１０００程度のものが好ましい。このようなポリリン酸アンモニウムとして、エキソリット（Ｅｘｏｌｉｔ）４２２、エキソリット７００、スミセーフＰ（住友化学工業社製）、フォスチェック（Ｐｈｏｓ−ｃｈｅｃｋ）Ｐ／３０、フォスチェックＰ／４０などの商品名の市販品を使用することができる。またポリリン酸アンモニウムは、加水分解を受け易いためその改良のために、あるいは難燃性や分散性を向上させるために、これを熱硬化性樹脂で被覆したもの、マイクロカプセル化したものあるいはメラミンモノマーや他の窒素化合物で被覆したもの、窒素含有化合物を共重合したものなどが知られており、例えばエキソリット４６２（ヘキスト社製）、スミセーフＰＭ（住友化学工業社製）、テラージュ（ＴＥＲＲＡＪＵ）Ｃ６０（チッソ社製）、テラージュＣ８０（チッソ社製）、エキソリットＡＰ７５０（クラリアント社製）などの商品名の市販品を使用することができる。
【００１２】
エチレン系共重合体（Ａ）とポリリン酸アンモニウム（Ｂ）の配合割合は、両者の合計を１００重量部とするときに、（Ａ）が６０〜９０重量部、好ましくは６５〜８５重量部、さらに好ましくは７０〜８０重量部に対し、（Ｂ）が４０〜１０重量部、好ましくは３５〜１５重量部、さらに好ましくは３０〜２０重量部となる割合で、かつ溶融混合によって得られる難燃性樹脂組成物の硬度（ＪＩＳ  Ｋ７２１５−１９８６）がデュロメーターＡタイプで８０以下、好ましくは６０〜８０となるように配合される。このような配合割合とすることにより、柔軟性、難燃性、機械物性及び加工性のバランスが取れた樹脂組成物を得ることができる。
【００１３】
本発明においては、上記難燃性樹脂組成物の他の性質を大きく損なうことなく耐傷付き性を改良するために、アクリル変性ポリオルガノシロキサン（Ｃ）を、上記（Ａ）と（Ｂ）の合計１００重量部当たり、０．０１〜１０重量部、好ましくは１〜７重量部、さらに好ましくは２〜５重量部配合するのが有効である。
【００１４】
上記アクリル変性ポリオルガノシロキサン（Ｃ）としては、例えば下記一般式
【化１】
2006160778.tif 000002
［式中、Ｒ１、Ｒ２及びＲ３は、それぞれ独立に炭化水素基、Ｙは、ラジカル反応性基又は−ＳＨ基を持つ有機基、Ｘ１及びＸ２は、それぞれ独立に水素原子、低級アルキル基又は−ＳｉＲ４Ｒ５Ｒ６（Ｒ４、Ｒ５及びＲ６は、それぞれ独立に炭化水素基、ラジカル反応性基又は−ＳＨ基を持つ有機基）で示される基を表し、ｍは１０，０００以下の整数、ｎは１以上の整数であり、シロキサン鎖には分岐があってもよい］で示されるポリオルガノシロキサン（Ｃ１）に、（メタ）アクリル酸エステル（Ｃ２）又は（メタ）アクリル酸エステル（Ｃ２）７０重量％以上と共重合可能な他の単量体（Ｃ３）３０重量％以下の混合物を重量比５／９５〜９５／５の割合でグラフト共重合してなるものが挙げられる。
【００１５】
上記式中、Ｒ１、Ｒ２及びＲ３は、それぞれ独立に炭化水素基であり、ハロゲンのような置換基を有することができる。より具体的には、メチル、エチル、イソプロピル、ｎ−プロピル、イソブチル、ｎ−ブチルなどのアルキル基、フェニル、トリル、キシリル、ナフチルなどのアリール基、あるいはこれらの基における水素原子の１個以上がハロゲンで置換したハロゲン置換体などを例示することができる。
【００１６】
上記式中、Ｙは、ラジカル反応性基又は−ＳＨ基を持つ有機基であって、具体的にはビニル、アリル、γ−アクリロキシプロピル、γ−メタクリロキシプロピルなどのラジカル反応性基やγ−メルカプトプロピルなどの−ＳＨ基を持つ有機基を例示することができる。また上記式中、Ｘ１及びＸ２は、それぞれ独立に水素原子、メチル、エチル、イソプロピル、ｎ−プロピル、イソブチル、ｎ−ブチルなどの低級アルキル基又は−ＳｉＲ４Ｒ５Ｒ６で示される基である。ここにＲ４、Ｒ５及びＲ６は、それぞれ独立にＲ１、Ｒ２及びＲ３で示したようなハロゲンで置換されていてもよい炭化水素基、Ｙで示したようなラジカル反応性基又は−ＳＨ基を持つ有機基を表す。
【００１７】
上記式中、ｍは１０，０００以下の整数、好ましくは５００〜８０００、ｎは１以上の整数で、好ましくは１〜５００ある。またｍ個の重合単位におけるＲ１，Ｒ２、ｎ個の重合単位におけるＲ３、Ｙはそれぞれ同一でも異なるものであってもよい。上記式のポリオルガノシロキサンには若干の分岐があってもよい。
【００１８】
上記アクリル変性ポリオルガノシロキサン（Ｃ）は、上記ポリオルガノシロキサン（Ｃ１）に、（メタ）アクリル酸エステル（Ｃ２）又は（メタ）アクリル酸エステル（Ｃ２）７０重量％以上と共重合可能な他の単量体（Ｃ３）３０重量％以下との混合物を、重量比５／９５〜９５／５の割合でグラフト共重合させることによって得ることができる。
【００１９】
上記（メタ）アクリル酸エステル（Ｃ２）としては、アクリル酸又はメタクリル酸のアルキルエステル、ヒドロキシアルキルエステル、アルコキシアルキルエステルなどであり、具体的にはアクリル酸メチル、アクリル酸エチル、アクリル酸イソプロピル、アクリル酸ｎ−プロピル、アクリル酸ｎ−ブチル、アクリル酸イソブチル、アクリル酸−２−エチルヘキシル、アクリル酸イソオクチル、アクリル酸ｎ−オクチル、アクリル酸−２−ヒドロキシエチル、アクリル酸−２−メトキシエチルなどのアクリル酸エステル、メタクリル酸メチル、メタクリル酸エチル、メタクリル酸イソプロピル、メタクリル酸ｎ−プロピル、メタクリル酸ｎ−ブチル、メタクリル酸イソブチル、メタクリル酸ｎへキシル、メタクリル酸−２−エチルヘキシル、メタクリル酸ｎ−ラウリル、メタクリル酸−２−ヒドロキシエチル、メタクリル酸−２−エトキシエチルなどのメタクリル酸エステルを例示することができる。これらは１種又は２種以上組合せて使用することができる。これらの中ではとくにメタクリル酸メチルを少なくとも一成分として使用することが好ましい。
【００２０】
（メタ）アクリル酸エステル（Ｃ２）と共重合可能な他の単量体（Ｃ３）としては、スチレン、ビニルトルエン、α−メチルスチレンのようなスチレン系化合物、アクリロニトリルやメタクリロニトリルのような不飽和ニトリル、塩化ビニル、塩化ビニリデンなどのハロゲン化オレフィン、酢酸ビニル、プロピオン酸ビニルのようなビニルエステル、アクリルアミド、メタクリルアミド、Ｎ−メチロールアクリルアミドなどの不飽和アミド、アクリル酸、メタクリル酸、無水マレイン酸のような不飽和カルボン酸等の二重結合を１個有する単量体の他にエチレングリコールジメタクリレート、プロピレングリコールジメタクリレート、１，４−ブタンジオールジメタクリレート、アリルメタクリレート、トリアリルシアヌレート、トリアリルイソシアヌレート等の多不飽和単量体を代表例として挙げることができる。これらは２種以上使用することができる。
【００２１】
アクリル変性ポリオルガノシロキサン（Ｃ）は、上記のようにして得られるポリオルガノシロキサン（Ｃ１）の乳化液に、（メタ）アクリル酸エステル（Ｃ２）又は（メタ）アクリル酸エステル（Ｃ２）と共重合可能な他の単量体（Ｃ３）との混合物を加え、ラジカル開始剤の存在下でグラフト共重合することによって得ることができる。ラジカル開始剤としては、過硫酸塩や有機過酸化物のような通常の乳化重合用のものを使用することができる。ポリオルガノシロキサン（Ｃ１）と（メタ）アクリル酸エステル（Ｃ２）又は（メタ）アクリル酸エステル（Ｃ２）と共重合可能な他の単量体（Ｃ３）との混合物の使用比率は、（Ｃ１）／［（Ｃ２）＋（Ｃ３）］（重量比）で５／９５〜９５／５、好ましくは４０／６０〜８０／２０の範囲である。重合終了後は、塩析、凝固させることによってアクリル変性ポリオルガノシロキサン（Ｃ）を分離、回収することができる。
【００２２】
本発明の難燃性樹脂組成物には、ポリリン酸アンモニウムの難燃性と柔軟性を損なわない範囲において他の難燃剤を添加してもよい。このような難燃剤として、例えば水酸化マグネシウム、水酸化アルミニウム、ハイドロタルサイト、塩基性炭酸マグネシウム、炭酸カルシウム、珪酸金属塩、ホウ酸金属塩、シリカ、アルミナ、タルク、クレー、ゼオライト、カーボンブラックなどが挙げられる。これら難燃剤の表面には、分散性アップや安全性を考慮して、高級脂肪酸、リン酸エステル、各種シランカップリング剤、金属塩、シリコンポリマー等がコーティングされていてもよく、また表面処理剤の異なる２種以上の難燃剤を使用してもよい。これら他の難燃剤を添加する場合には、ポリリン酸アンモニウムの添加量と同量以下とするのが好ましい。
【００２３】
本発明の難燃性樹脂組成物には、本発明の目的を損なわない範囲において、他の重合体や添加剤を配合することができる。このような他の重合体としては剛直でないものが好ましく、例えば直鎖低密度ポリエチレン、低結晶性エチレン・α−オレフィン共重合体などの樹脂状エチレン系重合体、プロピレン・エチレン・α−オレフィン３元共重合体のようなプロピレン系重合体、オレフィン系熱可塑性エラストマーやＳＥＢＳで代表されるスチレン系熱可塑性エラストマー、ＥＰＲやＥＰＤＭのようなエチレン系共重合ゴムや商品名ベイマックで代表されるアクリルゴムなどのゴムを例示することができる。これら重合体はいかなる方法で製造されたものでもよく、また酸無水物や珪素化合物などで変性されたものであってもよい。
【００２４】
また任意に配合可能な添加剤としては、酸化防止剤、光安定剤、紫外線吸収剤、顔料、染料、滑剤、ブロッキング防止剤、発泡剤、発泡助剤、架橋剤、架橋助剤、無機充填剤などを例示することができる。
【００２５】
本発明の難燃性樹脂組成物は、エチレン系共重合体（Ａ）、ポリリン酸アンモニウム（Ｂ）、任意に配合されるアクリル変性ポリオルガノシロキサン（Ｃ）、他の難燃剤、他の重合体や添加剤などを、一括して、あるいは逐次的に加熱溶融混練することによって得ることができる。溶融混練する際には、ロール、単軸押出機、二軸押出機、加圧ニーダー、バンバリーミキサーなどの装置を使用することができる。得られた難燃性樹脂組成物は、種々の方法によって各種製品に成形することができる。例えば電線やケーブルに押し出し被覆することによって、難燃電線あるいは難燃ケーブルを得ることができる。このような成形に際し、あるいは成形後に、耐熱性、その他物性を改良する目的で、難燃性樹脂組成物層を有機過酸化物や電子線照射によって架橋することができる。有機過酸化物で架橋する場合には、樹脂組成物中の重合体成分１００重量部当たり、有機過酸化物を０．００５〜３重量部程度配合しておき、成形と同時に架橋するのがよい。また電子線照射により架橋する場合は、成形物に１〜３０Ｍｒａｄ程度の線量を照射することによって行うのがよい。
【実施例】
【００２６】
以下、実施例により本発明をさらに詳細に説明する。尚、実施例及び比較例において用いた原料及び得られた樹脂組成物の物性評価方法は次の通りである。
【００２７】
１．原料
（１）エチレン・酢酸ビニル共重合体
（イ）ＥＶＡ−１：酢酸ビニル含量１７重量％、メルトフローレート０．８ｇ／１０分のエチレン・酢酸ビニル共重合体
（ロ）ＥＶＡ−２：酢酸ビニル含量２８重量％、メルトフローレート１．０ｇ／１０分のエチレン・酢酸ビニル共重合体
（ハ）ＥＶＡ−３：酢酸ビニル含量３３重量％、メルトフローレート０．２ｇ／１０分のエチレン・酢酸ビニル共重合体
（ニ）ＥＶＡ−４：酢酸ビニル含量４１重量％、メルトフローレート２．０ｇ／１０分のエチレン・酢酸ビニル共重合体
（２）ポリリン酸アンモニウム（ＡＰＰ）
商品名：Ｅｘｏｌｉｔ  ＡＰ７５０（クラリアント社製）
（３）アクリル変性ポリオルガノシロキサン（Ｓｉ−Ａ）
商品名：シャリーヌＲ−１７０Ｓ（日進化学工業社製）
（４）水酸化マグネシウム（水酸化Ｍｇ）
商品名：キスマ５Ａ（協和化学工業社製）
（５）酸化防止剤
商品名：イルガノックス１０１０（チバスペシャルティケミカル社製）
【００２８】
２．物性評価方法
（１）引張試験
ＪＩＳ  Ｋ６３０１（３号ダンベル、１ｍｍ厚、引張速度２００ｍｍ／分）に従って引張強さと伸びを測定した。
（２）硬度
ＪＩＳ  Ｋ７２１５（デュロメータ  Ａタイプ、東洋精機社製）に従って、硬度を測定した。
（３）燃焼性
ＵＬ９４Ｖ耐炎性試験規格に記載された評価方法に従った（スガ試験機社製）。尚、試料片の厚みは１ｍｍとした。
【００２９】
［実施例１〜３、比較例１〜３］
表１に示す原料を、表１に示す割合で加圧ニーダーに投入し、樹脂温度１５０℃で２０分間混練した後、１５０℃においてロールでシーティングした。次いで熱板温度１６０℃に設定したプレス成形機にて、圧力１００ｋｇ／ｃｍ２（ゲージ圧）の条件で１０分間プレス成形し、所定のプレスシートを作成した。得られたプレスシートを前記評価方法にしたがって評価した。結果を表１に示す。
【００３０】
【表１】
2006160778.tif 000003